"イオン液体とポリマーからなる電解質膜の表面に、炭素含有導電性ナノ材料とイオン液体、およびポリマーとのゲル状組成物から構成されるアクチュエータ用導電性薄膜が相互に絶縁状態で少なくとも2個形成され、該層に電位差を与えることにより湾曲および変形を生じさせ得るアクチュエータ素子の駆動方法であって、前記アクチュエータ素子の駆動を低水分雰囲気中で行うことを特徴とするアクチュエータ素子の駆動方法。前記アクチュエータ素子の駆動を低水分かつ低酸素の雰囲気中で行うことを特徴とする請求項1に記載のアクチュエータ素子の駆動方法。前記アクチュエータ素子として、低水分の雰囲気中で作成されたものを用いることを特徴とする請求項1または2に記載のアクチュエータ素子の駆動方法。前記アクチュエータ素子として、低水分かつ低酸素の雰囲気中で作成されたものを用いることを特徴とする請求項3に記載のアクチュエータ素子の駆動方法。以下の工程工程1:炭素含有導電性ナノ材料、イオン液体、ポリマー及び溶媒を含む分散液を調製する工程;工程2:ポリマーおよび溶媒、必要に応じてさらにイオン液体を含む溶液を調製する工程;工程3:工程1の分散液を用いる導電性薄膜の形成と工程2の溶液を用いる電解質膜の形成を同時にあるいは順次行い、導電性薄膜と電解質膜の積層体を形成する工程ここで、導電性薄膜と電解質膜の形成は、塗布、印刷、押し出し、キャスト、または、射出により行う。を含み、かつ、前記工程を低水分雰囲気中で行うことを特徴とする、アクチュエータ素子の製造方法。前記工程3の後に、以下の工程4を行うことを特徴とする、請求項5記載のアクチュエータ素子の製造方法工程4:前記積層体を前記低水分雰囲気を保つことができるよう封止する工程以下の工程工程1:炭素含有導電性ナノ材料、イオン液体、ポリマー及び溶媒を含む分散液を調製する工程;工程2:ポリマーおよび溶媒、必要に応じてさらにイオン液体を含む溶液を調製する工程;工程3:工程1の分散液を用いキャスト、印刷、塗布、押し出しまたは射出により導電性薄膜を形成する工程工程4:工程2の分散液を用いキャスト、印刷、塗布、押し出しまたは射出により、電解質膜を形成する工程;工程5:工程3で形成した導電性薄膜と工程4で形成した電解質膜を、圧着により積層し、積層体を形成する工程を含み、かつ、前記工程を低水分雰囲気中で行うことを特徴とする、アクチュエータ素子の製造方法。前記工程5の後に、以下の工程6を行うことを特徴とする、請求項7記載のアクチュエータ素子の製造方法工程6:前記積層体を前記低水分雰囲気を保つことができるよう封止する工程前記工程を低水分かつ低酸素の雰囲気中で行うことを特徴とする請求項5ないし8のいずれか1項に記載のアクチュエータ素子の製造方法。イオン液体とポリマーからなる電解質膜の表面に、炭素含有導電性ナノ材料とイオン液体、およびポリマーとのゲル状組成物から構成されるアクチュエータ用導電性薄膜が相互に絶縁状態で少なくとも2個形成され、該層に電位差を与えることにより湾曲および変形を生じさせ得るアクチュエータ素子であって、前記アクチュエータ素子が低水分雰囲気にて製造されたことを特徴とするアクチュエータ素子。大気と前記アクチュエータ素子とを遮断して前記低水分雰囲気を維持する遮断構造を有することを特徴とする請求項10記載のアクチュエータ素子。カーボンナノチューブなどの炭素含有導電性ナノ材料を用いた従来のアクチュエータ素子は、変形の立ち上がり速度が早い点で優れているが、長時間電圧を加え続けたときに変位が縮小すること、繰り返して通電したときに素子が徐々に劣化し、変形量が小さくなることがあった。本発明は、変位の保持特性と繰り返し耐久性に優れたアクチュエータの創出を目的とする。本発明者らは、低水分及び/又は低酸素濃度環境下で、炭素含有導電性ナノ材料を用いたアクチュエータを作製もしくは駆動したところ、アクチュエータの保持特性と、繰り返し耐久性が大きく改善することを見出した。本発明は、以下のアクチュエータ素子の駆動方法及び製造方法を提供するものである。項1.イオン液体とポリマーからなる電解質膜の表面に、炭素含有導電性ナノ材料とイオン液体、およびポリマーとのゲル状組成物から構成されるアクチュエータ用導電性薄膜が相互に絶縁状態で少なくとも2個形成され、該層に電位差を与えることにより湾曲および変形を生じさせ得るアクチュエータ素子の駆動方法であって、前記アクチュエータ素子の駆動を低水分雰囲気中で行うことを特徴とするアクチュエータ素子の駆動方法。項2.前記アクチュエータ素子の駆動を低水分かつ低酸素の雰囲気中で行うことを特徴とする項1に記載のアクチュエータ素子の駆動方法。項3.前記アクチュエータ素子として、低水分の雰囲気中で作成されたものを用いることを特徴とする項1または2に記載のアクチュエータ素子の駆動方法。項4.前記アクチュエータ素子として、低水分かつ低酸素の雰囲気中で作成されたものを用いることを特徴とする項3に記載のアクチュエータ素子の駆動方法。項5.以下の工程工程1:炭素含有導電性ナノ材料、イオン液体、ポリマー及び溶媒を含む分散液を調製する工程;工程2:ポリマーおよび溶媒、必要に応じてさらにイオン液体を含む溶液を調製する工程;工程3:工程1の分散液を用いる導電性薄膜の形成と工程2の溶液を用いる電解質膜の形成を同時にあるいは順次行い、導電性薄膜と電解質膜の積層体を形成する工程ここで、導電性薄膜と電解質膜の形成は、塗布、印刷、押し出し、キャスト、または、射出により行う。を含み、かつ、前記工程を低水分雰囲気中で行うことを特徴とする、アクチュエータ素子の製造方法。項6.前記工程3の後に、以下の工程4を行うことを特徴とする、項5記載のアクチュエータ素子の製造方法工程4:前記積層体を前記低水分雰囲気を保つことができるよう封止する工程項7.以下の工程工程1:炭素含有導電性ナノ材料、イオン液体、ポリマー及び溶媒を含む分散液を調製する工程;工程2:ポリマーおよび溶媒、必要に応じてさらにイオン液体を含む溶液を調製する工程;工程3:工程1の分散液を用いキャスト、印刷、塗布、押し出しまたは射出により導電性薄膜を形成する工程工程4:工程2の分散液を用いキャスト、印刷、塗布、押し出しまたは射出により、電解質膜を形成する工程;工程5:工程3で形成した導電性薄膜と工程4で形成した電解質膜を、圧着により積層し、積層体を形成する工程を含み、かつ、前記工程を低水分雰囲気中で行うことを特徴とする、アクチュエータ素子の製造方法。項8.前記工程5の後に、以下の工程6を行うことを特徴とする、項7記載のアクチュエータ素子の製造方法工程6:前記積層体を前記低水分雰囲気を保つことができるよう封止する工程項9.前記工程を低水分かつ低酸素の雰囲気中で行うことを特徴とする項5ないし8のいずれか1項に記載のアクチュエータ素子の製造方法。項10.イオン液体とポリマーからなる電解質膜の表面に、炭素含有導電性ナノ材料とイオン液体、およびポリマーとのゲル状組成物から構成されるアクチュエータ用導電性薄膜が相互に絶縁状態で少なくとも2個形成され、該層に電位差を与えることにより湾曲および変形を生じさせ得るアクチュエータ素子であって、前記アクチュエータ素子が低水分雰囲気にて製造されたことを特徴とするアクチュエータ素子。項11.大気と前記アクチュエータ素子とを遮断して前記低水分雰囲気を維持する遮断構造を有することを特徴とする項10記載のアクチュエータ素子。炭素含有導電性ナノ材料を用いたアクチュエータ素子の製造又は駆動時に水分と酸素の一方又は両方を低減することで、大気中で製造及び駆動するアクチュエータと比較して保持特性と、繰り返し耐久性が大きく改善した。本発明において、アクチュエータ素子の導電性薄膜には、炭素含有導電性ナノ材料、ポリマー、イオン液体が含まれる。また、イオン伝導層として使用される電解質膜にはポリマー、イオン液体が含まれる。本発明で使用される炭素含有導電性ナノ材料は、カーボンナノチューブ、カーボンナノホーン、カーボンナノファイバー、カーボンブラックなどのナノカーボン、ポリアニリン、ポリチオフェン、ポリピロールなどの導電性高分子を包含し、これらを単独で、又は2種以上を混合して使用することができる。炭素含有導電性ナノ材料は、ナノサイズの炭素を含有する導電性材料を意味し、カーボンナノチューブ、カーボンナノホーン、カーボンナノファイバーの場合には、平均短径がナノサイズ例えば平均短径が500nm以下、或いは300nm以下、特に100nm以下であればよい。長径は、特に限定されず平均でサブミクロンから数mm或いはそれ以上長くてもよい。カーボンナノチューブは、単層カーボンナノチューブでも多層カーボンナノチューブでもよい。カーボンブラック、ポリアニリン、ポリチオフェン、ポリピロールなどの導電性ナノ材料の微粒子以下、導電性微粒子と称することがあるは、平均粒径が1μm未満、例えば500nm以下、或いは300nm以下、特に100nm以下のものが好ましく使用できる。なお、導電性微粒子は、ナノ粒子として用いる場合には、平均粒径がナノサイズである必要があるが、他の炭素含有導電性ナノ材料と組み合わせる場合には、サブミクロン或いはミクロンサイズの導電性微粒子を使用してもよい。本発明に用いられるイオン液体ionicliquidとは、常温溶融塩または単に溶融塩などとも称されるものであり、常温室温を含む幅広い温度域で溶融状態を呈する塩であり、例えば0°C、好ましくは-20°C、さらに好ましくは-40°Cで溶融状態を呈する塩である。また、本発明で使用するイオン液体はイオン導電性が高いものが好ましい。イオン液体は、水分含量が低いものが好ましい。イオン液体中の水分の低減には、減圧下の加熱、モレキュラーシーブなどの脱水剤の使用などが好ましい。本発明においては、各種公知のイオン液体を使用することができるが、常温室温または常温に近い温度において液体状態を呈する安定なものが好ましい。本発明において用いられる好適なイオン液体としては、下記の一般式I~IVで表わされるカチオン好ましくは、イミダゾリウムイオン、第4級アンモニウムイオンと、アニオンX-より成るものが挙げられる。上記の式I~IVにおいて、Rは直鎖又は分枝を有するC1~C12アルキル基またはエーテル結合を含み炭素と酸素の合計数が3~12の直鎖又は分枝を有するアルキル基を示し、式IにおいてR1は直鎖又は分枝を有するC1~C4アルキル基または水素原子を示す。式Iにおいて、RとR1は同一ではないことが好ましい。式IIIおよびIVにおいて、xはそれぞれ1~4の整数である。直鎖又は分枝を有するC1~C12アルキル基としては、メチル、エチル、n-プロピル、イソプロピル、n-ブチル、イソブチル、sec-ブチル、t-ブチル、ペンチル、ヘキシル、ヘプチル、オクチル、ノニル、デシル、ウンデシル、ドデシルなどの基が挙げられる。炭素数は好ましくは1~8,より好ましくは1~6である。直鎖又は分枝を有するC1~C4アルキル基としては、メチル、エチル、n-プロピル、イソプロピル、n-ブチル、イソブチル、sec-ブチル、t-ブチルが挙げられる。エーテル結合を含み炭素と酸素の合計数が3~12の直鎖又は分枝を有するアルキル基としては、CH2OCH3、pqOR2ここで、pは1~4の整数、qは1~4の整数、R2はCH3又はC2H5を表すが挙げられる。アニオンX-としては、テトラフルオロホウ酸イオンBF4、BF3CF3、BF3C2F5、BF3C3F7、BF3C4F9、ヘキサフルオロリン酸イオンPF6、ビストリフルオロメタンスルホニルイミド酸イオンCF3SO22N、過塩素酸イオン、トリストリフルオロメタンスルホニル炭素酸イオン3C、トリフルオロメタンスルホン酸イオンCF3SO3、ジシアンアミドイオン2N、トリフルオロ酢酸イオンCF3COO、有機カルボン酸イオンおよびハロゲンイオンが例示できる。これらのうち、イオン液体としては、例えば、カチオンが1-エチル-3-メチルイミダゾリウムイオン、N、アニオンがハロゲンイオン、テトラフルオロホウ酸イオンのものが、具体的に例示できる。なお、カチオン及び/又はアニオンを2種以上使用し、融点をさらに下げることも可能である。ただし、これらの組み合わせに限らず、イオン液体であって、導電率が01Sm1以上のものであれば、使用可能である。本発明に用いられるポリマーとしては、ポリフッ化ビニリデン-ヘキサフルオロプロピレン共重合体[PVDFHFP]などの水素原子を有するフッ素化オレフィンとパーフッ素化オレフィンの共重合体、ポリフッ化ビニリデンPVDFなどの水素原子を有するフッ素化オレフィンのホモポリマー、パーフルオロスルホン酸Nafion,ナフィオン、ポリ-2-ヒドロキシエチルメタクリレートpolyHEMA、ポリメチルメタクリレートPMMAなどのポリメタアクリレート類、ポリエチレンオキシドPEO、ポリアクリロニトリルPANなどが挙げられる。本発明の好ましい実施形態において、アクチュエータ素子の電極層に使用される導電性薄膜層は、炭素含有導電性ナノ材料、イオン液体、ポリマーから構成される。導電性薄膜中のこれらの成分の好ましい配合割合は:炭素含有導電性ナノ材料:3~90質量、好ましくは166~70質量、より好ましくは20~50質量;イオン液体:5~80質量、好ましくは15~734質量、より好ましくは20~69質量;ポリマー:4~70質量、好ましくは10~684質量、より好ましくは11~64質量;である。電解質膜中のこれらの成分の好ましい配合割合は:イオン液体:10~90質量、好ましくは30~80質量、より好ましくは40~70質量ポリマー:90~10質量、好ましくは70~20質量、より好ましくは60~30質量である。本発明のアクチュエータ素子としては、例えば、電解質膜導電層を、その両側から、炭素含有導電性ナノ材料とイオン液体とポリマーを含む導電性薄膜層電極層で挟んだ電極層-導電層-電極層の3層構造のものが挙げられる。また、電極の表面伝導性を増すために、2つの電極層の外側にさらに2つの導電層電解質膜が形成された導電層-電極層-導電層-電極層-導電層の5層構造のアクチュエータ素子であってもよい。電解質膜の表面に導電性薄膜を積層してアクチュエータ素子を得るには、炭素含有導電性ナノ材料、イオン液体、ポリマーを溶媒に分散した電極用ゲル溶液とイオン液体およびポリマーからなる電解質用ゲル溶液を交互にキャスト法により塗布、乾燥、積層することにより行うか、もしくは、上記のようにキャスト、乾燥することにより得た電解質膜の表面に、同様に別途、キャスト、乾燥することにより得た導電性薄膜を熱圧着することにより得ることが出来る。キャストに代えて印刷、塗布、押し出しまたは射出により薄膜を形成してもよい。本発明では、炭素含有導電性ナノ材料とイオン液体、ポリマーを含む導電性薄膜の調製において、各成分を均質に混合するのが重要である。各成分が均質混合された分散液を調製するためには、溶媒を用いるのが好ましく、例えば疎水性溶媒と親水性溶媒の混合溶媒を使用するのが特に好ましい。親水性溶媒としては、エチレンカーボネート、プロピレンカーボネート、ジメチルカーボネート、ジエチルカーボネート、メチルエチルカーボネート、プロピレンカーボネート、ブチレンカーボネートなどのカーボネート類、テトラヒドロフランなどのエーテル類、アセトン、メタノール、エタノールなどの炭素数1~3の低級アルコール、アセトニトリル等が挙げられる。疎水性溶媒としては、4-メチルペンタン-2-オンなどの炭素数5~10のケトン類、クロロホルム、塩化メチレンなどのハロゲン化炭化水素類、トルエン、ベンゼン、キシレンなどの芳香族炭化水素類、ヘキサン、シクロヘキサン等の脂肪族又は脂環式炭化水素類、NNジメチルアセトアミド等が挙げられる。溶媒は、水分含量が低いものが好ましい。溶媒中の水分の低減には、減圧下の加熱、モレキュラーシーブなどの脱水剤の使用などが好ましい。本発明の導電性薄膜を製造するための分散液は、イオン液体と炭素含有導電性ナノ材料を混練してゲル化させ、その後ポリマーと溶剤を加えて分散液を調製してもよく、炭素含有導電性ナノ材料、イオン液体、ポリマー及び必要に応じて溶剤を加え、ゲル化のプロセスなしに分散液を調製してもよい。その場合、各成分を混合するのに超音波による分散も有効である。いったんゲル化させた後に分散液を調製する場合、混合溶媒の割合としては、親水性溶媒:疎水性溶媒質量比=20:1~1:10であるのが好ましく、2:1~1:5であるのがより好ましい。また、ゲル化のプロセスなしに分散液を調製する場合、親水性溶媒PC疎水性溶媒MP1100~20100が好ましく、より好ましくは3100~15100である。単一溶媒を用いることもでき、その場合、NNジメチルアセトアミドが好ましい。本発明の導電性薄膜は、炭素含有導電性ナノ材料、イオン液体及びポリマーを含む高分子ゲルから構成される。導電性薄膜中の炭素含有導電性ナノ材料イオン液体とポリマーの配合比質量比は、炭素含有導電性ナノ材料イオン液体:ポリマー=1:2~4:1であるのが好ましく、炭素含有導電性ナノ材料イオン液体:ポリマー=1:1~3:1であるのがより好ましい。この配合の際には、親水性溶媒と疎水性溶媒との混合溶媒を用いる。炭素含有導電性ナノ材料とイオン液体を混合して予めゲルを形成し、このゲルにポリマーと溶媒好ましくは疎水性溶媒を混合して導電性薄膜調製用の分散液を得ることもできる。この場合、炭素含有導電性ナノ材料イオン液体:ポリマーは、より好ましくは1:1~3:1である。なお、導電性薄膜には溶媒疎水性溶媒と親水性溶媒が若干含まれていてもよいが、通常の乾燥条件において除去可能な溶媒はできるだけ除去しておくのが好ましい。イオン伝導層電解質膜を構成するゲル状組成物は、ポリマーとイオン液体から構成される。好ましいイオン伝導層は、このゲル状組成物を得る際の親水性イオン液体とポリマーの配合比質量比が、親水性イオン液体:ポリマー=1:4~4:1であるのが好ましく、親水性イオン液体:ポリマー=1:2~2:1であるのがより好ましい。この配合の際にも、上記と同様に、親水性溶媒と疎水性溶媒とを任意の割合で混合した溶媒を用いるのが好ましい。2つ以上の導電性薄膜を分離するセパレーターの役割を果たすイオン伝導層は、ポリマーを溶媒に溶解し、塗布、印刷、押し出し、キャスト、射出などの常法に従い形成することができる。イオン伝導層は、実質的にポリマーのみで形成してもよく、イオン液体をポリマーに加えて形成してもよい。導電性薄膜層とイオン伝導層に使用するポリマーは同一であっても異なっていてもよいが、両者は同一であるか、性質の類似したポリマーであるのが、導電性薄膜層とイオン伝導層の密着性を向上させるのに好ましい。電解質膜の厚さは、5~200μmであるのが好ましく、10~100μmであるのがより好ましい。導電性薄膜層の厚さは、10~500μmであるのが好ましく、50~300μmであるのがより好ましい。また、各層の製膜にあたっては、スピンコート、印刷、スプレー等も用いることができる。さらに、押し出し法、射出法等も用いることができる。1つの実施形態において、導電性薄膜を製造するための分散液、電解質膜を製造するためのゲル状組成物ないし溶液は、あるいはこれらの溶液/分散液を塗布、印刷、押し出し、キャスト、射出などにより造膜して導電性薄膜、電解質膜を形成する工程は、水分及び/又は酸素が低減された雰囲気中で行うことが好ましい。水分、酸素などが存在する大気中でアクチュエータ素子を製造し、大気中で駆動した場合には、長時間の駆動時、或いは短い周期で繰り返し駆動した場合には、アクチュエータ素子の劣化などの問題があり、徐々に変位量が縮小し、数時間又はそれ以上連続して駆動した場合には、変位量がさらに縮小し、場合によっては逆方向に変位する現象も生じていた。ところが、導電性薄膜/電解質膜の製造及び/又は駆動を低水分及び/又は低酸素雰囲気で行うと、長時間で繰り返し駆動した場合でも変位量の縮小の程度が小さくなり、逆方向の変位は抑制できる図1。これは、低水分及び/又は低酸素雰囲気でアクチュエータ素子の製造、駆動を行うと、酸素、水分の影響が小さくなり、アクチュエータ素子の駆動時の劣化が抑制されるためと考えられる。駆動時の低水分及び/又は低酸素雰囲気は、グローブボックスのような低水分/低酸素雰囲気で、必要に応じて減圧にするか窒素、アルゴンなどの不活性ガスで置換することで、実現することができる。あるいは、アクチュエータ素子を酸素/水分が低減された密閉された雰囲気で貯蔵するなど、任意の方法で駆動時の酸素、水分を低減できる。また、低水分/低酸素環境下において導電性薄膜層とイオン伝導層とを積層して製造されたアクチュエータ素子を樹脂コーティングや樹脂フィルムで覆うなどによって封止する工程を行うことにより、一般の大気中などでもアクチュエータ素子近傍は低水分/低酸素雰囲気を保って駆動させることが可能となる。本明細書において、低水分ないし水分が低減されたとは、通常の大気中の水分よりも雰囲気中の水分濃度が低いことを意味し、例えば大気中の水分濃度を通常の気候変動では起こらない程度に低く乾燥すること、減圧にすることで雰囲気全体の気体濃度を低減し、それに伴い水分濃度を低くすること、窒素、アルゴン、二酸化炭素などの水分濃度が非常に低い不活性気体で雰囲気の気体を置換することなどの方法により、低水分ないし水分が低減された雰囲気とすることができる。低水分ないし水分が低減された雰囲気中の水分濃度が5000ppm以下、3000ppm以下、2000ppm以下、1000ppm以下、例えば700ppm以下、500ppm以下、300ppm以下、200ppm以下、100ppm以下、70ppm以下、50ppm以下、30ppm以下、20ppm以下、特に10ppm以下である。水分濃度は通電雰囲気の露点を測定することにより決定できる。本明細書において、低酸素ないし酸素が低減されたとは、空気中の酸素濃度が50000ppm以下、30000ppm以下、10000ppm以下、7000ppm以下、5000ppm以下、3000ppm以下、1000ppm以下、700ppm以下、500ppm以下、300ppm以下、100ppm以下、特に50ppm以下である。酸素濃度は雰囲気中の気体を採取し、ガスクロマトグラフィー、酸素センサ、酸素のインジケータなどを使用して測定することができる。本発明の方法で得られるアクチュエータ素子は、電極間電極は導電性薄膜層に接続されているに0.5~4Vの直流電圧を加えると、数秒以内に素子長の0.05~1倍程度の変位を得ることができる。また、このアクチュエータ素子は、空気中あるいは真空中で、柔軟に作動することができる。本発明の製造法で得ることができるアクチュエータ素子は、炭素含有導電性ナノ材料とイオン液体とのゲルの界面有効面積が極めて大きくなることから、界面電気二重層におけるインピーダンスが小さくなり、炭素含有導電性ナノ材料の電気伸縮効果が有効に利用される効果に寄与する。また、機械的には、界面の接合の密着性が良好となり、素子の耐久性が大きくなる。その結果、空気中、真空中で、応答性がよく変位量の大きい、且つ耐久性のある素子を得ることができる。しかも、構造が簡単で、小型化が容易であり、小電力で作動することができる。さらに、炭素含有導電性ナノ材料に導電性の添加剤を加えることにより、電極膜の導電性および充填率が向上し、従来と同様の素子より、効率的に力の発生が起こる。本発明のアクチュエータ素子は、駆動時に水分及び/又は酸素の影響が低減されているので、長時間連続して通電しても変位量は縮小するが、逆変位は抑制される。本発明のアクチュエータ素子は、一定電圧下で8000秒以上、好ましくは8500秒以上、より好ましくは9000秒以上、特に10000秒以上変位の逆転減少が起こらず、その動作が繰り返し可能である。本発明のアクチュエータ素子は、空気中、真空中で耐久性良く作動し、しかも低電圧で柔軟に作動することから、安全性が必要な人と接するロボットのアクチュエータ例えば、ホームロボット、ペットロボット、アミューズメントロボットなどのパーソナルロボットのアクチュエータ、また、宇宙環境用、真空チェンバー内用、レスキュー用などの特殊環境下で働くロボット、また、手術デバイスやマッスルスーツ、床ずれ防止用などの医療、福祉用ロボット、ブレーキ、さらにはマイクロマシーンなどのためのアクチュエータとして最適である。特に、純度の高い製品を得るために、真空環境下、超クリーンな環境下での材料製造において、純度の高い製品を得るために、試料の運搬や位置決め等のためのアクチュエータの要求が高まっており、全く蒸発しないイオン液体を用いた本発明のアクチュエータ素子は、汚染の心配のないアクチュエータとして、真空環境下でのプロセス用アクチュエータとして有効に用いることができる。なお、電解質膜表面への導電性薄膜層の形成は少なくとも2層必要であるが、図4に示すように、平面状の電解質膜1の表面に多数の導電性薄膜層2を配置することにより、複雑な動きをさせることも可能である。このような素子により、蠕動運動による運搬や、マイクロマニピュレータなどを実現可能である。また、本発明のアクチュエータ素子の形状は、平面状とは限らず、任意の形状の素子が容易に製造可能である。例えば、図4に示すものは、径が1mm程度の電解質膜1のロッドの周囲に4本の導電性薄膜層2を形成したものである。この素子により、細管内に挿入できるようなアクチュエータが実現可能である。以下、本発明を実施例に基づき、より詳細に説明するが、本発明がこれら実施例に限定されないことは言うまでもない。なお、本実施例において、アクチュエータ素子変位評価は、以下のようにして行った。アクチュエータ素子変位評価法:レーザ変位計キーエンス株式会社製を用い、素子を2mmx10mmの短冊状に切り取り、電圧を加えた時の4mmの位置の変位を測定した。実施例および比較例で用いたイオン液体ILは、1エチルー3メチル―イミダゾリウムトリフルオロメタンスルホン酸である。実施例および比較例で用いたカーボンナノチューブは、高純度単層カーボンナノチューブカーボンナノテクノロジーインコーポレーテッド社製HiPco以下、CNTともいうである。実施例および比較例で用いたポリマーは、ポリフッ化ビニリデン-ヘキサフルオロプロピレン共重合体[PVDFHFP;商品名kynar2801]である。実施例および比較例で用いた溶媒はNNジメチルアセトアミドDMACである。試料作製法本実施例は、特別な記載がない限り、すべての実験を窒素置換したグローブボックス中で行った。実施例11電極液の調製50mgの単層カーボンナノチューブHiPcoTMUnidym社以下CNTと略す、80mgのポリマー、ポリフッ化ビニリデンヘキサフルオロプロピレン共重合体PVDFKynar2801Arkema社、イオン液体EMITFS240mgを9mLの溶媒に添加し、得られた溶液を室温で撹拌、超音波にて分散することにより、粘性のある電極液を得た。2キャスト電極膜の作成上記で得られた電極液を25cmx25cmのテフロン登録商標型中にキャストし、溶媒を乾燥すると黒色のCNT、イオン液体、ベースポリマーからなる自立した電極膜が得られた。膜厚は、キャスト量により調節した。3電解質液の調製131mgのEMITFSと100mgのPVDFをメチルペンタノンMPとプロピレンカーボネートPCの混合溶媒に入れ、加熱、撹拌することにより、無色透明な電解質液を得た。4キャスト25cmx25cmのアルミ型中に電解質液をキャストし、溶媒を乾燥させることにより、膜厚10~20μmで半透明な自立した電解質膜を得た。5アクチュエータ素子の作製上記4で得られる電解質膜を2で得られる電極膜2枚で挟み、加熱することにより、三層構造のアクチュエータ素子を作成した。これを、所望の形状に切出し、以下の試料評価法グローブボックス中の窒素置換による低湿度、低酸素環境下に従って変位を測定した。比較例1大気中素子作製、大気圧中で素子評価アクチュエータ素子作製のすべてのプロセスを空気中で行い、さらに評価も空気中で行った。得られたアクチュエータ素子について、以下の試料評価法大気中に従って変位を測定した図1。実施例2アクチュエータ試料作製のすべてのプロセスを空気中で行い、得られたアクチュエータ素子について、以下の試料評価法に従って変位を測定した図1。以下の試料評価法グローブボックス中の窒素置換による低湿度、低酸素環境下で行った。試料評価法アクチュエータの変形量は変位を測定することで行った。アクチュエータ試料片を幅2mm、長さ10mmに切り取り、5mmを金電極で押さえ、電圧を印加した。4mmの位置にレーザーを当てて、レーザー変位計により変位を測定した。その際の電圧、電流も同時に測定した。電圧を加えた際、アクチュエータ素子はプラス極側へ変形する。そのまま、電圧をかけ続けると、マイナス極側へゆっくりと曲がり始める。長時間放置すると、中立点を超して、マイナス極側へ戻る場合もある逆変位現象。その様子をレーザー変位計で測定したものを図1に示す。さらに、この評価のあと、再び、電圧を加えて評価すると、変形応答が小さくなる劣化現象。試料の評価は、大気中比較例1のアクチュエータ素子或いはグローブボックス中の窒素置換による低湿度水分濃度20ppm以下、低酸素100ppm以下の環境下実施例1,2のアクチュエータ素子で行った図1。低湿度に関しては、雰囲気中の水分濃度は低いほどよいが、1000ppm以下、700ppm以下、500ppm以下、300ppm以下、200ppm以下、100ppm以下、70ppm以下、50ppm以下、30ppm以下、20ppm以下のように水分濃度が低くなるにしたがってアクチュエータ素子の性能は上昇する傾向にある。酸素濃度についても濃度が低いほどアクチュエータ素子の性能は上昇する傾向にある。実施例3アクチュエータ試料作製のすべてのプロセスを空気中で行い、評価を異なる湿度環境の空気中で行った。空気中の水分濃度は露点を測定することによって決定した。図2のように、低湿度の空気であっても逆変位現象の改善がみられ、特に水分濃度が1000ppmを下回ると、逆変位現象が大きく改善された図2。"